(57)【要約】【課題】接地電極が細化されたものであっても、貴金属チップの傾きや剥離をより確実に防止する。【解決手段】スパークプラグ１は、中心電極５と、絶縁碍子２と、主体金具３と、接地電極２７と、接地電極２７に接合され、中心電極５との間で火花放電間隙３３を形成する貴金属チップ４１とを備える。接地電極２７の長手方向と直交する方向に沿った、接地電極２７の断面積が０．５ｍｍ2以上３．０ｍｍ2以下であり、貴金属チップ４１は、レーザー溶接にて自身と接地電極２７とが溶け込みあった溶融部３５が形成されることで接地電極２７に接合されている。接地電極２７の長手方向に沿うとともに、貴金属チップ４１の中心軸を含む断面において、貴金属チップ４１の所定部位の硬度、又は、接地電極２７の所定部位の硬度が所定の関係式を満たすものとされる。【選択図】      図１
2011141953.tif 000002
【特許請求の範囲】
【請求項１】
軸線方向に延びる棒状の中心電極と、
前記中心電極の外周に設けられた絶縁体と、
前記絶縁体の外周に設けられた主体金具と、
前記主体金具の先端部から延びる接地電極と、
前記接地電極の先端部に接合され、前記中心電極との間で間隙を形成する貴金属チップとを備えるスパークプラグであって、
前記接地電極の長手方向と直交する方向に沿った、前記接地電極の断面積が０．５ｍｍ2以上３．０ｍｍ2以下であり、
前記貴金属チップは、レーザー溶接にて自身と前記接地電極とが溶け込みあった溶融部が自身の基端部周囲に形成されることにより前記接地電極に接合されており、
前記接地電極の長手方向に沿うとともに、前記貴金属チップの中心軸を含む断面において、
前記接地電極の先端側に位置する先端側溶融部のうち外表面に露出する部位の外形線と、前記貴金属チップの外形線との交点を中心として半径０．２ｍｍの範囲内における、前記貴金属チップのビッカース硬度をＡ１（Ｈｖ）とし、
前記接地電極の基端側に位置する基端側溶融部のうち外表面に露出する部位の外形線と、前記貴金属チップの外形線との交点を中心として半径０．２ｍｍの範囲内における、前記貴金属チップのビッカース硬度をＡ２（Ｈｖ）とし、
Ａ１及びＡ２のうち低い方の値をＡＬ（Ｈｖ）としたとき、
０．００≦｜Ａ１−Ａ２｜／ＡＬ≦０．５５
を満たすことを特徴とするスパークプラグ。
【請求項２】
０．００≦｜Ａ１−Ａ２｜／ＡＬ≦０．２０
を満たすことを特徴とする請求項１に記載のスパークプラグ。
【請求項３】
軸線方向に延びる棒状の中心電極と、
前記中心電極の外周に設けられた絶縁体と、
前記絶縁体の外周に設けられた主体金具と、
前記主体金具の先端部から延びる接地電極と、
前記接地電極の先端部に接合され、前記中心電極との間で間隙を形成する貴金属チップとを備えるスパークプラグであって、
前記接地電極の長手方向と直交する方向に沿った、前記接地電極の断面積が０．５ｍｍ2以上３．０ｍｍ2以下であり、
前記貴金属チップは、レーザー溶接にて自身と前記接地電極とが溶け込みあった溶融部が自身の基端部周囲に形成されることにより前記接地電極に接合されており、
前記接地電極の長手方向に沿うとともに、前記貴金属チップの中心軸を含む断面において、
前記接地電極の先端側に位置する先端側溶融部のうち外表面に露出する部位の外形線と、前記貴金属チップの外形線との交点を中心として半径０．２ｍｍの範囲内における、前記貴金属チップのビッカース硬度をＡ１（Ｈｖ）とし、
前記接地電極の基端側に位置する基端側溶融部のうち外表面に露出する部位の外形線と、前記貴金属チップの外形線との交点を中心として半径０．２ｍｍの範囲内における、前記貴金属チップのビッカース硬度をＡ２（Ｈｖ）とし、
前記溶融部と前記貴金属チップとの境界線から０．２ｍｍの範囲の外における、前記貴金属チップのビッカース硬度をＡ０（Ｈｖ）とし、
｜Ａ１−Ａ０｜をＨ１（Ｈｖ）とし、
｜Ａ２−Ａ０｜をＨ２（Ｈｖ）とし、
Ｈ１及びＨ２のうち高い方の値をＨＨ（Ｈｖ）とし、
Ｈ１及びＨ２のうち低い方の値をＨＬ（Ｈｖ）としたとき、
１．０≦ＨＨ／ＨＬ≦２．６
を満たすことを特徴とするスパークプラグ。
【請求項４】
１．０≦ＨＨ／ＨＬ≦１．７
を満たすことを特徴とする請求項３に記載のスパークプラグ。
【請求項５】
軸線方向に延びる棒状の中心電極と、
前記中心電極の外周に設けられた絶縁体と、
前記絶縁体の外周に設けられた主体金具と、
前記主体金具の先端部から延びる接地電極と、
前記接地電極の先端部に接合され、前記中心電極との間で間隙を形成する貴金属チップとを備えるスパークプラグであって、
前記接地電極の長手方向と直交する方向に沿った、前記接地電極の断面積が０．５ｍｍ2以上３．０ｍｍ2以下であり、
前記貴金属チップは、レーザー溶接にて自身と前記接地電極とが溶け込みあった溶融部が自身の基端部周囲に形成されることにより前記接地電極に接合されており、
前記接地電極の長手方向に沿うとともに、前記貴金属チップの中心軸を含む断面において、
前記接地電極の先端側に位置する先端側溶融部のうち外表面に露出する部位の外形線と、前記接地電極の外形線との交点を中心として半径０．２ｍｍの範囲内における、前記接地電極のビッカース硬度をＢ１（Ｈｖ）とし、
前記接地電極の基端側に位置する基端側溶融部のうち外表面に露出する部位の外形線と、前記接地電極の外形線との交点を中心として半径０．２ｍｍの範囲内における、前記接地電極のビッカース硬度をＢ２（Ｈｖ）とし、
Ｂ１及びＢ２のうち低い方の値をＢＬ（Ｈｖ）としたとき、
０．０≦｜Ｂ１−Ｂ２｜／ＢＬ≦０．３
を満たすことを特徴とするスパークプラグ。
【請求項６】
０．０≦｜Ｂ１−Ｂ２｜／ＢＬ≦０．２
を満たすことを特徴とする請求項５に記載のスパークプラグ。
【請求項７】
軸線方向に延びる棒状の中心電極と、
前記中心電極の外周に設けられた絶縁体と、
前記絶縁体の外周に設けられた主体金具と、
前記主体金具の先端部から延びる接地電極と、
前記接地電極の先端部に接合され、前記中心電極との間で間隙を形成する貴金属チップとを備えるスパークプラグであって、
前記接地電極の長手方向と直交する方向に沿った、前記接地電極の断面積が０．５ｍｍ2以上３．０ｍｍ2以下であり、
前記貴金属チップは、レーザー溶接にて自身と前記接地電極とが溶け込みあった溶融部が自身の基端部周囲に形成されることにより前記接地電極に接合されており、
前記接地電極の長手方向に沿うとともに、前記貴金属チップの中心軸を含む断面において、
前記接地電極の先端側に位置する先端側溶融部のうち外表面に露出する部位の外形線と、前記接地電極の外形線との交点を中心として半径０．２ｍｍの範囲内における、前記接地電極のビッカース硬度をＢ１（Ｈｖ）とし、
前記接地電極の基端側に位置する基端側溶融部のうち外表面に露出する部位の外形線と、前記接地電極の外形線との交点を中心として半径０．２ｍｍの範囲内における、前記接地電極のビッカース硬度をＢ２（Ｈｖ）とし、
前記溶融部と前記接地電極との境界線から０．２ｍｍの範囲の外における、前記接地電極のビッカース硬度をＢ０（Ｈｖ）とし、
｜Ｂ１−Ｂ０｜をＪ１（Ｈｖ）とし、
｜Ｂ２−Ｂ０｜をＪ２（Ｈｖ）とし、
Ｊ１及びＪ２のうち高い方の値をＪＨ（Ｈｖ）とし、
Ｊ１及びＪ２のうち低い方の値をＪＬ（Ｈｖ）としたとき、
１．０≦ＪＨ／ＪＬ≦３．８
を満たすことを特徴とするスパークプラグ。
【請求項８】
１．０≦ＪＨ／ＪＬ≦２．０
を満たすことを特徴とする請求項７に記載のスパークプラグ。
【請求項９】
前記貴金属チップは、白金、イリジウム、ルテニウム、或いは、ロジウム、又は、これらのうちいずれか１種を主成分とする合金から形成されていることを特徴とする請求項１乃至８のいずれか１項に記載のスパークプラグ。
【請求項１０】
前記間隙の大きさが１．１ｍｍ以下であることを特徴とする請求項１乃至９のいずれか１項に記載のスパークプラグ。
【請求項１１】
前記接地電極は、内部に放熱促進材を有することを特徴とする請求項１乃至１０のいずれか１項に記載のスパークプラグ。
【請求項１２】
前記放熱促進材は、銅又は銅を主成分とする合金を含んで構成されることを特徴とする請求項１１に記載のスパークプラグ。
【請求項１３】
前記主体金具は、燃焼装置の取付孔に螺合するためのねじ部を有するとともに、
前記ねじ部の外径がＭ１０以下とされることを特徴とする請求項１乃至１２のいずれか１項に記載のスパークプラグ。
【発明の詳細な説明】
【技術分野】
【０００１】
本発明は、内燃機関等に使用されるスパークプラグに関する。
【背景技術】
【０００２】
スパークプラグは、例えば内燃機関等の燃焼装置において、混合気の着火に用いられるものである。一般的にスパークプラグは、軸線方向に延びる中心電極と、その外側に設けられた絶縁体と、当該絶縁体の外側に設けられた筒状の主体金具とを備えている。また、主体金具の先端部には、先端部が中心電極の先端部と対向するように接合された接地電極が設けられており、両電極の先端部の間には火花放電間隙が形成される。
【０００３】
加えて、耐火花消耗性及び着火性の向上を目的として、接地電極の先端部に、白金やイリジウム等を主成分とする貴金属合金からなる貴金属チップを接合する技術が提案されている。また、接地電極に貴金属チップを接合するにあたっては、両者の接触面外縁にレーザービームを照射して、貴金属チップと接地電極とが溶け込みあった環状の溶融部を形成する手法が知られている（例えば、特許文献１等参照）。
【０００４】
ところで、近年では、エンジンレイアウトの自由度の向上等を図るべく、スパークプラグの小型化が要求されている。そこで、スパークプラグの小型化を実現すべく、主体金具の小径化、ひいては主体金具に接合される接地電極の細化（肉細化）を行うことが考えられる（例えば、特許文献２等参照）。
【先行技術文献】
【特許文献】
【０００５】
【特許文献１】特開２００９−５４５７２号公報
【特許文献２】特開２００１−３４５１６２号公報
【発明の概要】
【発明が解決しようとする課題】
【０００６】
ところが、接地電極を細化すると、使用時に貴金属チップが傾いてしまったり、貴金属チップが剥離してしまうことがあった。貴金属チップに傾きが生じてしまうと、火花放電間隙の大きさが減少してしまい、着火性の低下を招いてしまうおそれがある。また、貴金属チップが剥離してしまうと、貴金属チップを設けることによる上述の作用効果が何ら発揮されなくなってしまう。
【０００７】
そこで、本願発明者が、貴金属チップの傾きや剥離が生じ得る原因について鋭意検討したところ、次のような事実が明らかとなった。すなわち、貴金属チップの接合時には、貴金属チップと接地電極との接触部分のうち接地電極の基端側に位置する部位の温度と比べて、前記接触部分のうち接地電極の先端側に位置する部位の温度がより高いものとなってしまいやすいところ、細化された接地電極は加熱されやすく、熱が引きにくいため、その傾向がより顕著に現れることとなる。そのため、貴金属チップや接地電極のうち、先端側溶融部（接地電極の先端側に形成された溶融部）の近傍に位置する部位と、基端側溶融部（接地電極の基端側に形成された溶融部）の近傍に位置する部位との間で、接合後において残留する応力に大きな差が生じ得る。
【０００８】
さらに、細化された接地電極は、上述のように熱が引きにくいため、使用時において、より高温となりやすく、ひいては溶融部がより軟化しやすい。ここで、溶融部が軟化すると、貴金属チップや接地電極に残留する応力が解放されることとなるが、先端側溶融部の近傍に位置する部位と基端側溶融部の近傍に位置する部位との間で、残留応力が大きく異なっていると、貴金属チップを接地電極の先端側へと移動させようとする力と、接地電極の基端側へと移動させようとする力とで大きな差が生じてしまう。その結果、貴金属チップの傾きや剥離が生じてしまうこととなる。つまり、接地電極の細化に伴う、貴金属チップや接地電極における残留応力のバランスの悪化と、接地電極の一層の高温化とが、貴金属チップの傾きや剥離の主たる原因であることが明らかとなった。
【０００９】
また、近年では、燃焼効率の向上等の観点から燃焼室内の一層の高温化が要求されており、このような燃焼装置においては、貴金属チップの傾きや剥離がより一層懸念される。
【００１０】
本発明は、上記事情を鑑みてなされたものであり、その目的は、接地電極が細化されたものであっても、貴金属チップの傾きや剥離をより確実に防止することができるスパークプラグを提供することにある。
【課題を解決するための手段】
【００１１】
以下、上記目的を解決するのに適した各構成につき、項分けして説明する。なお、必要に応じて対応する構成に特有の作用効果を付記する。
【００１２】
構成１．本構成のスパークプラグは、軸線方向に延びる棒状の中心電極と、
前記中心電極の外周に設けられた絶縁体と、
前記絶縁体の外周に設けられた主体金具と、
前記主体金具の先端部から延びる接地電極と、
前記接地電極の先端部に接合され、前記中心電極との間で間隙を形成する貴金属チップとを備えるスパークプラグであって、
前記接地電極の長手方向と直交する方向に沿った、前記接地電極の断面積が０．５ｍｍ2以上３．０ｍｍ2以下であり、
前記貴金属チップは、レーザー溶接にて自身と前記接地電極とが溶け込みあった溶融部が自身の基端部周囲に形成されることにより前記接地電極に接合されており、
前記接地電極の長手方向に沿うとともに、前記貴金属チップの中心軸を含む断面において、
前記接地電極の先端側に位置する先端側溶融部のうち外表面に露出する部位の外形線と、前記貴金属チップの外形線との交点を中心として半径０．２ｍｍの範囲内における、前記貴金属チップのビッカース硬度をＡ１（Ｈｖ）とし、
前記接地電極の基端側に位置する基端側溶融部のうち外表面に露出する部位の外形線と、前記貴金属チップの外形線との交点を中心として半径０．２ｍｍの範囲内における、前記貴金属チップのビッカース硬度をＡ２（Ｈｖ）とし、
Ａ１及びＡ２のうち低い方の値をＡＬ（Ｈｖ）としたとき、
０．００≦｜Ａ１−Ａ２｜／ＡＬ≦０．５５
を満たすことを特徴とする。
【００１３】
尚、中心電極の先端部に貴金属合金（例えば、白金合金等）からなる貴金属部を設けることとしてもよい。この場合、前記間隙は、当該貴金属部と接地電極に接合された貴金属チップとの間に形成されることとなる。また、硬度は、マイクロビッカース硬度計を用いることで計測することができる。
【００１４】
上記構成１のスパークプラグは、接地電極の断面積が３．０ｍｍ2以下と細化されており、使用時における貴金属チップの傾きや剥離、また、それに伴う着火性の低下等がより懸念される。
【００１５】
この点、上記構成１によれば、貴金属チップの硬度について、０．００≦｜Ａ１−Ａ２｜／ＡＬ≦０．５５を満たすように構成されている。すなわち、貴金属チップのうち先端側溶融部の近傍に位置する部位の硬度と、貴金属チップのうち基端側溶融部の近傍に位置する部位の硬度との硬度差が極力小さなものとされている。従って、残留応力の大小と硬度の大小とは対応関係にあるところ、使用時において、貴金属チップのうち先端側溶融部の近傍に位置する部位及び溶融部や接地電極に発生する応力と、貴金属チップのうち基端側溶融部の近傍に位置する部位及び溶融部や接地電極に発生する応力との均等化を図ることができる。その結果、貴金属チップの傾きや剥離をより確実に防止することができ、貴金属チップを設けたことによる着火性や耐火花消耗性の向上効果をより確実に発揮させることができる。
【００１６】
尚、接地電極をより肉細なものとすることで、火炎核の熱が接地電極によって引かれてしまうことや、火炎の伝播が接地電極により阻害されてしまうことを防止でき、着火性の更なる向上を期待することができる。しかし、接地電極に過度の細化を施すと、燃焼装置の動作に伴う振動などにより接地電極が折損してしまうおそれがある。従って、接地電極の折損を防止すべく、接地電極の断面積を０．５ｍｍ2以上とすることが好ましい。
【００１７】
構成２．本構成のスパークプラグは、上記構成１において、０．００≦｜Ａ１−Ａ２｜／ＡＬ≦０．２０
を満たすことを特徴とする。
【００１８】
上記構成２によれば、０．００≦｜Ａ１−Ａ２｜／ＡＬ≦０．２０とされており、貴金属チップのうち先端側溶融部の近傍に位置する部位の硬度と、貴金属チップのうち基端側溶融部の近傍に位置する部位の硬度との硬度差がより一層小さくされている。これにより、貴金属チップの傾きや剥離をより一層確実に防止することができる。
【００１９】
構成３．本構成のスパークプラグは、軸線方向に延びる棒状の中心電極と、
前記中心電極の外周に設けられた絶縁体と、
前記絶縁体の外周に設けられた主体金具と、
前記主体金具の先端部から延びる接地電極と、
前記接地電極の先端部に接合され、前記中心電極との間で間隙を形成する貴金属チップとを備えるスパークプラグであって、
前記接地電極の長手方向と直交する方向に沿った、前記接地電極の断面積が０．５ｍｍ2以上３．０ｍｍ2以下であり、
前記貴金属チップは、レーザー溶接にて自身と前記接地電極とが溶け込みあった溶融部が自身の基端部周囲に形成されることにより前記接地電極に接合されており、
前記接地電極の長手方向に沿うとともに、前記貴金属チップの中心軸を含む断面において、
前記接地電極の先端側に位置する先端側溶融部のうち外表面に露出する部位の外形線と、前記貴金属チップの外形線との交点を中心として半径０．２ｍｍの範囲内における、前記貴金属チップのビッカース硬度をＡ１（Ｈｖ）とし、
前記接地電極の基端側に位置する基端側溶融部のうち外表面に露出する部位の外形線と、前記貴金属チップの外形線との交点を中心として半径０．２ｍｍの範囲内における、前記貴金属チップのビッカース硬度をＡ２（Ｈｖ）とし、
前記溶融部と前記貴金属チップとの境界線から０．２ｍｍの範囲の外における、前記貴金属チップのビッカース硬度をＡ０（Ｈｖ）とし、
｜Ａ１−Ａ０｜をＨ１（Ｈｖ）とし、
｜Ａ２−Ａ０｜をＨ２（Ｈｖ）とし、
Ｈ１及びＨ２のうち高い方の値をＨＨ（Ｈｖ）とし、
Ｈ１及びＨ２のうち低い方の値をＨＬ（Ｈｖ）としたとき、
１．０≦ＨＨ／ＨＬ≦２．６
を満たすことを特徴とする。
【００２０】
上記構成３によれば、｜Ａ１−Ａ０｜をＨ１、｜Ａ２−Ａ０｜をＨ２、Ｈ１及びＨ２のうち高い方の値をＨＨ、Ｈ１及びＨ２のうち低い方の値をＨＬとしたとき、１．０≦ＨＨ／ＨＬ≦２．６を満たすように構成されている。すなわち、貴金属チップのうち、先端側溶融部の近傍や基端側溶融部の近傍に位置する両部位（レーザー溶接により応力が残留し、硬度に影響を受ける部位）と、溶融部から離間しており硬度にさほどの影響を受けていない部位との間のそれぞれの硬度差が、比較的近い値となるように構成されている。従って、使用時において、貴金属チップのうち先端側溶融部の近傍に位置する部位及び溶融部や接地電極に発生する応力と、貴金属チップのうち基端側溶融部の近傍に位置する部位及び溶融部や接地電極に発生する応力との均等化を図ることができる。その結果、貴金属チップの傾きや剥離をより確実に防止することができ、着火性等の向上効果をより確実に発揮させることができる。
【００２１】
構成４．本構成のスパークプラグは、上記構成３において、１．０≦ＨＨ／ＨＬ≦１．７を満たすことを特徴とする。
【００２２】
上記構成４によれば、１．０≦ＨＨ／ＨＬ≦１．７とされており、貴金属チップのうち、先端側溶融部や基端側溶融部の近傍に位置する両部位と、溶融部から離間した部位との間のそれぞれの硬度差が、より一層近い値となるように構成されている。従って、使用時において、貴金属チップのうち先端側溶融部の近傍に位置する部位及び溶融部や接地電極に発生する応力と、貴金属チップのうち基端側溶融部の近傍に位置する部位及び溶融部や接地電極に発生する応力との応力バランスをより均等に保つことができる。その結果、貴金属チップの傾きや剥離をより一層確実に防止することができる。
【００２３】
構成５．本構成のスパークプラグは、軸線方向に延びる棒状の中心電極と、
前記中心電極の外周に設けられた絶縁体と、
前記絶縁体の外周に設けられた主体金具と、
前記主体金具の先端部から延びる接地電極と、
前記接地電極の先端部に接合され、前記中心電極との間で間隙を形成する貴金属チップとを備えるスパークプラグであって、
前記接地電極の長手方向と直交する方向に沿った、前記接地電極の断面積が０．５ｍｍ2以上３．０ｍｍ2以下であり、
前記貴金属チップは、レーザー溶接にて自身と前記接地電極とが溶け込みあった溶融部が自身の基端部周囲に形成されることにより前記接地電極に接合されており、
前記接地電極の長手方向に沿うとともに、前記貴金属チップの中心軸を含む断面において、
前記接地電極の先端側に位置する先端側溶融部のうち外表面に露出する部位の外形線と、前記接地電極の外形線との交点を中心として半径０．２ｍｍの範囲内における、前記接地電極のビッカース硬度をＢ１（Ｈｖ）とし、
前記接地電極の基端側に位置する基端側溶融部のうち外表面に露出する部位の外形線と、前記接地電極の外形線との交点を中心として半径０．２ｍｍの範囲内における、前記接地電極のビッカース硬度をＢ２（Ｈｖ）とし、
Ｂ１及びＢ２のうち低い方の値をＢＬ（Ｈｖ）としたとき、
０．０≦｜Ｂ１−Ｂ２｜／ＢＬ≦０．３
を満たすことを特徴とする。
【００２４】
上記構成５によれば、接地電極の硬度について、０．０≦｜Ｂ１−Ｂ２｜／ＡＬ≦０．３を満たすように構成されている。すなわち、接地電極のうち先端側溶融部の近傍に位置する部位の硬度と、基端側溶融部の近傍に位置する部位の硬度との硬度差が比較的小さなものとされている。このため、使用時において、接地電極のうち先端側溶融部の近傍に位置する部位及び溶融部や貴金属チップに発生する応力と、接地電極のうち基端側溶融部の近傍に位置する部位及び溶融部や貴金属チップに発生する応力との均等化を図ることができる。その結果、貴金属チップの傾きや剥離をより確実に防止することができ、貴金属チップを設けたことによる着火性や耐火花消耗性の向上効果をより確実に発揮させることができる。
【００２５】
構成６．本構成のスパークプラグは、上記構成５において、０．０≦｜Ｂ１−Ｂ２｜／ＢＬ≦０．２
を満たすことを特徴とする。
【００２６】
上記構成６によれば、０．０≦｜Ｂ１−Ｂ２｜／ＢＬ≦０．２とされ、接地電極のうち先端側溶融部の近傍に位置する部位の硬度と、基端側溶融部の近傍に位置する部位の硬度との硬度差がより一層小さくなるように設定されている。従って、接地電極のうち先端側溶融部の近傍に位置する部位及び溶融部や貴金属チップに発生する応力と、接地電極のうち基端側溶融部の近傍に位置する部位及び溶融部や貴金属チップに発生する応力とをより均等なものとすることができる。その結果、貴金属チップの傾きや剥離をより効果的に防止することができる。
【００２７】
構成７．本構成のスパークプラグは、軸線方向に延びる棒状の中心電極と、
前記中心電極の外周に設けられた絶縁体と、
前記絶縁体の外周に設けられた主体金具と、
前記主体金具の先端部から延びる接地電極と、
前記接地電極の先端部に接合され、前記中心電極との間で間隙を形成する貴金属チップとを備えるスパークプラグであって、
前記接地電極の長手方向と直交する方向に沿った、前記接地電極の断面積が０．５ｍｍ2以上３．０ｍｍ2以下であり、
前記貴金属チップは、レーザー溶接にて自身と前記接地電極とが溶け込みあった溶融部が自身の基端部周囲に形成されることにより前記接地電極に接合されており、
前記接地電極の長手方向に沿うとともに、前記貴金属チップの中心軸を含む断面において、
前記接地電極の先端側に位置する先端側溶融部のうち外表面に露出する部位の外形線と、前記接地電極の外形線との交点を中心として半径０．２ｍｍの範囲内における、前記接地電極のビッカース硬度をＢ１（Ｈｖ）とし、
前記接地電極の基端側に位置する基端側溶融部のうち外表面に露出する部位の外形線と、前記接地電極の外形線との交点を中心として半径０．２ｍｍの範囲内における、前記接地電極のビッカース硬度をＢ２（Ｈｖ）とし、
前記溶融部と前記接地電極との境界線から０．２ｍｍの範囲の外における、前記接地電極のビッカース硬度をＢ０（Ｈｖ）とし、
｜Ｂ１−Ｂ０｜をＪ１（Ｈｖ）とし、
｜Ｂ２−Ｂ０｜をＪ２（Ｈｖ）とし、
Ｊ１及びＪ２のうち高い方の値をＪＨ（Ｈｖ）とし、
Ｊ１及びＪ２のうち低い方の値をＪＬ（Ｈｖ）としたとき、
１．０≦ＪＨ／ＪＬ≦３．８
を満たすことを特徴とする。
【００２８】
上記構成７によれば、｜Ｂ１−Ｂ０｜をＪ１、｜Ｂ２−Ｂ０｜をＪ２、Ｊ１及びＪ２のうち高い方の値をＪＨ、Ｊ１及びＪ２のうち低い方の値をＪＬとしたとき、１．０≦ＪＨ／ＪＬ≦３．８を満たすように構成されている。すなわち、接地電極のうち、先端側溶融部や基端側溶融部の近傍に位置する両部位（レーザー溶接により応力が残留し、硬度に影響を受ける部位）と、溶融部から離間しており硬度にさほどの影響を受けていない部位との間のそれぞれの硬度差が、比較的接近するように接地電極の硬度が規定されている。このため、接地電極のうち先端側溶融部の近傍に位置する部位及び溶融部や貴金属チップに発生する応力と、接地電極のうち基端側溶融部の近傍に位置する部位及び溶融部や貴金属チップに発生する応力との応力バランスをほぼ均等なものとすることができる。その結果、貴金属チップの傾きや剥離を一層効果的に防止することができる。その結果、着火性等の低下をより確実に抑制することができる。
【００２９】
構成８．本構成のスパークプラグは、上記構成７において、１．０≦ＪＨ／ＪＬ≦２．０を満たすことを特徴とする。
【００３０】
上記構成８によれば、１．０≦ＪＨ／ＪＬ≦２．０とされており、接地電極のうち、先端側溶融部や基端側溶融部の近傍に位置する両部位と、溶融部から離間した部位との間のそれぞれの硬度差が、より一層近い値となるように構成されている。従って、使用時において、接地電極のうち先端側溶融部の近傍に位置する部位及び溶融部や貴金属チップに発生する応力と、接地電極のうち基端側溶融部の近傍に位置する部位及び溶融部や貴金属チップに発生する応力との応力バランスをより均等に保つことができる。その結果、貴金属チップの傾きや剥離をより一層確実に防止することができる。
【００３１】
尚、上記構成１〜８の技術思想を適宜組み合わせることとしてもよい。従って、例えば、上記構成１の要件である「０．００≦｜Ａ１−Ａ２｜／ＡＬ≦０．５５」と、上記構成５の要件である「０．０≦｜Ｂ１−Ｂ２｜／ＢＬ≦０．３」とが同時に満たされるように、貴金属チップや接地電極の硬度を設定することとしてもよい。この場合には、使用時において、先端側溶融部の近傍に位置する貴金属チップ及び接地電極に発生する応力と、基端側溶融部の近傍に位置する貴金属チップ及び接地電極に発生する応力とのバランスをより均等なものとすることができる。その結果、貴金属チップの傾きや剥離を極めて効果的に防止することができる。
【００３２】
構成９．本構成のスパークプラグは、上記構成１乃至８のいずれかにおいて、前記貴金属チップは、白金（Ｐｔ）、イリジウム（Ｉｒ）、ルテニウム（Ｒｕ）、或いは、ロジウム（Ｒｈ）、又は、これらのうちいずれか１種を主成分とする合金から形成されていることを特徴とする。
【００３３】
上記構成９によれば、貴金属チップを構成する合金は、ＰｔやＩｒ等、耐消耗性に優れた材料により形成されているため、耐久性のより確実な向上を図ることができる。
【００３４】
また、このように耐消耗性に優れた材料を用いた場合には、貴金属チップを細長く形成する（例えば、長さを０．５ｍｍ以上、径を１．０ｍｍ以下とする）ことで、着火性の更なる向上が期待できる。但し、細長い貴金属チップを用いた場合には、貴金属チップが若干傾いてしまっただけでも、中心電極の先端面に対して貴金属チップの先端面が大きくずれてしまう等、貴金属チップが傾くことによる影響が大きい。しかしながら、上記構成１等を採用することで、貴金属チップの傾きを効果的に抑制できることから、細長い貴金属チップを用いることによる着火性の向上効果がより確実に、かつ、より長期間に亘って発揮されることとなる。換言すれば、上記構成１等は、比較的細長い貴金属チップを用いた場合において、特に有意であるといえる。
【００３５】
構成１０．本構成のスパークプラグは、上記構成１乃至９のいずれかにおいて、前記間隙の大きさが１．１ｍｍ以下であることを特徴とする。
【００３６】
着火性の向上を図るためには、中心電極と貴金属チップとの間に形成される間隙を比較的大きく確保することが好ましい。ところが、間隙を過度に大きくすると、要求電圧が増大してしまうとともに、失火などの不具合が生じてやすくなってしまう。そのため、要求電圧の増大や失火などをより確実に防止すべく、中心電極と貴金属チップとの間に形成される間隙の大きさを比較的小さなものとすることが行われ得る。ところが、当該間隙の大きさが小さいほど、貴金属チップに傾きが生じた場合に、当初の間隙の大きさに対する間隙の減少割合が極端に大きなものとなってしまう。そのため、間隙を比較的小さくしたスパークプラグにおいては、貴金属チップに傾きが生じてしまった際に、着火性の大幅な低下が懸念される。
【００３７】
この点、上記構成１０のスパークプラグは、間隙が１．１ｍｍ以下と比較的小さく、貴金属チップに傾きが生じた際に、着火性がより低下しやすいものであるが、上記構成１等を採用することで、貴金属チップの傾きを抑制でき、着火性の低下を効果的に防止することができる。換言すれば、上記各構成は、間隙の大きさが１．１ｍｍ以下とされる場合において、特に有意であるといえる。
【００３８】
構成１１．本構成のスパークプラグは、上記構成１乃至１０のいずれかにおいて、前記接地電極は、内部に放熱促進材を有することを特徴とする。
【００３９】
上記構成１１によれば、接地電極の内部に放熱促進材が設けられるため、当該放熱促進材を介して貴金属チップの熱を主体金具側へと効率よく引くことができる。そのため、貴金属チップの耐消耗性をより一層向上させることができる。
【００４０】
一方で、接地電極の内部に放熱促進材を設けた場合には、接地電極のうち基端側に位置する部位の熱は極めて効果的に引かれることとなる。そのため、貴金属チップを接地電極に接合する際に、貴金属チップと接地電極との接触部分のうち接地電極の基端側に位置する部位の温度と比べて、前記接触部分のうち接地電極の先端側に位置する部位の温度がより一層高いものとなってしまいやすい。すなわち、内部に放熱促進材を有する接地電極を用いた場合には、貴金属チップや接地電極のうち、先端側溶融部の近傍に位置する部位と、基端側溶融部の近傍に位置する部位との間で残留する応力に非常に大きな差が生じてしまいやすく、その結果、貴金属チップの傾きや剥離がより一層生じてしまいやすい。
【００４１】
この点、上記構成１等を採用することで、接地電極の内部に放熱促進材を設けた場合であっても、貴金属チップの傾きや剥離をより確実に防止することができる。すなわち、上記各構成は、接地電極の内部に放熱促進材を備える場合において、特に有意であるといえる。
【００４２】
構成１２．本構成のスパークプラグは、上記構成１乃至１１のいずれかにおいて、前記放熱促進材は、銅又は銅を主成分とする合金を含んで構成されることを特徴とする。
【００４３】
上記構成１２のように、前記放熱促進材を、熱伝導性に優れる銅又は銅を主成分とする合金を含んで構成することとしてもよい。この場合においても、基本的には上記構成１１と同様の作用効果が奏されることとなる。
【００４４】
構成１３．本構成のスパークプラグは、上記構成１乃至１２のいずれかにおいて、前記主体金具は、燃焼装置の取付孔に螺合するためのねじ部を有するとともに、
前記ねじ部の外径がＭ１０以下とされることを特徴とする。
【００４５】
上記構成１３のように、ねじ部のねじ径がＭ１０以下と小径化された主体金具においては、その先端面の面積が減少するため、接地電極を当該先端面に対して配設するためには、接地電極をより細化することが必要となる。すなわち、上記構成１３のスパークプラグは、より細化された接地電極が用いられ得るため、貴金属チップや接地電極内部における残留応力バランスの悪化が生じてしまいやすい。
【００４６】
この点、上記各構成を採用することで、接地電極がより細化されたものであっても、残留応力のバランス悪化を効果的に抑制することができる。換言すれば、上記各構成は、ねじ部のねじ径がＭ１０以下と小径化された主体金具を備えてなるスパークプラグにおいて、特に有意であるといえる。
【図面の簡単な説明】
【００４７】
【図１】本実施形態におけるスパークプラグの構成を示す一部破断正面図である。
【図２】スパークプラグの先端部の構成を示す一部破断拡大正面図である。
【図３】第１実施形態における貴金属チップの構成等を説明するための拡大断面模式図である。
【図４】第２実施形態における貴金属チップの構成等を説明するための拡大断面模式図である。
【図５】第３実施形態における貴金属チップの構成等を説明するための拡大断面模式図である。
【図６】第４実施形態における貴金属チップの構成等を説明するための拡大断面模式図である。
【図７】｜Ａ１−Ａ２｜／ＡＬを種々変更したサンプルについての着火性評価試験の結果を示すグラフである。
【図８】ＨＨ／ＨＬを種々変更したサンプルについての着火性評価試験の結果を示すグラフである。
【図９】｜Ｂ１−Ｂ２｜／ＢＬを種々変更したサンプルについての着火性評価試験の結果を示すグラフである。
【図１０】ＪＨ／ＪＬを種々変更したサンプルについての着火性評価試験の結果を示すグラフである。
【発明を実施するための形態】
【００４８】
〔第１実施形態〕
以下に、実施形態について図面を参照しつつ説明する。図１は、スパークプラグ１を示す一部破断正面図である。尚、図１では、スパークプラグ１の軸線ＣＬ１方向を図面における上下方向とし、下側をスパークプラグ１の先端側、上側を後端側として説明する。
【００４９】
スパークプラグ１は、筒状をなす絶縁体としての絶縁碍子２、これを保持する筒状の主体金具３などから構成されるものである。
【００５０】
絶縁碍子２は、周知のようにアルミナ等を焼成して形成されており、その外形部において、後端側に形成された後端側胴部１０と、当該後端側胴部１０よりも先端側において径方向外向きに突出形成された大径部１１と、当該大径部１１よりも先端側においてこれよりも細径に形成された中胴部１２と、当該中胴部１２よりも先端側においてこれよりも細径に形成された脚長部１３とを備えている。加えて、絶縁碍子２のうち、大径部１１、中胴部１２、及び、大部分の脚長部１３は、主体金具３の内部に収容されている。そして、脚長部１３と中胴部１２との連接部にはテーパ状の段部１４が形成されており、当該段部１４にて絶縁碍子２が主体金具３に係止されている。
【００５１】
さらに、絶縁碍子２には、軸線ＣＬ１に沿って軸孔４が貫通形成されており、当該軸孔４の先端側には中心電極５が挿入、固定されている。当該中心電極５は、全体として棒状（円柱状）をなし、絶縁碍子２の先端から突出している。また、中心電極５は、ニッケル（Ｎｉ）を主成分とするＮｉ合金からなる外層５Ｂと、前記Ｎｉ合金よりも熱伝導性の高い銅、銅合金又は純Ｎｉからなる内層５Ａとを備えている。さらに、円柱状をなす前記中心電極５の先端部には、貴金属合金（例えば、イリジウム合金）により形成された円柱状の貴金属部３１が接合されている。
【００５２】
また、軸孔４の後端側には、絶縁碍子２の後端から突出した状態で端子電極６が挿入、固定されている。
【００５３】
さらに、軸孔４の中心電極５と端子電極６との間には、円柱状の抵抗体７が配設されている。当該抵抗体７の両端部は、導電性のガラスシール層８，９を介して、中心電極５と端子電極６とにそれぞれ電気的に接続されている。
【００５４】
加えて、主体金具３は、低炭素鋼等の金属により筒状に形成されており、その外周面にはスパークプラグ１を内燃機関や燃料電池改質器等の燃焼装置に取付けるためのねじ部（雄ねじ部）１５が形成されている。また、ねじ部１５の後端側の外周面には座部１６が形成され、ねじ部１５後端のねじ首１７にはリング状のガスケット１８が嵌め込まれている。さらに、主体金具３の後端側には、スパークプラグ１を燃焼装置に取付ける際にレンチ等の工具を係合させるための断面六角形状の工具係合部１９が設けられるとともに、後端部において絶縁碍子２を保持するための加締め部２０が設けられている。尚、本実施形態では、スパークプラグ１の小型化を図るべく、主体金具３が比較的小径化されており、結果として、ねじ部１５がねじ径が比較的小径化（例えば、Ｍ１０以下と）されたものとなっている。
【００５５】
また、主体金具３の内周面には、絶縁碍子２を係止するためのテーパ状の段部２１が設けられている。そして、絶縁碍子２は、主体金具３の後端側から先端側に向かって挿入され、自身の段部１４が主体金具３の段部２１に係止された状態で、主体金具３の後端側の開口部を径方向内側に加締めること、つまり上記加締め部２０を形成することによって固定される。尚、絶縁碍子２及び主体金具３双方の段部１４，２１間には、円環状の板パッキン２２が介在されている。これにより、燃焼室内の気密性を保持し、燃焼室内に晒される絶縁碍子２の脚長部１３と主体金具３の内周面との間の空間に入り込む燃料ガスが外部に漏れないようになっている。
【００５６】
さらに、加締めによる密閉をより完全なものとするため、主体金具３の後端側においては、主体金具３と絶縁碍子２との間に環状のリング部材２３，２４が介在され、リング部材２３，２４間にはタルク（滑石）２５の粉末が充填されている。すなわち、主体金具３は、板パッキン２２、リング部材２３，２４及びタルク２５を介して絶縁碍子２を保持している。
【００５７】
また、主体金具３の先端部２６には、略中間部分が曲げ返されて、その先端側側面が中心電極５の先端部と対向する接地電極２７が接合されている。当該接地電極２７は、外層２７Ａと、内層２７Ｂ（「放熱促進材」に相当する）とからなる２層構造となっている。本実施形態において、前記外層２７ＡはＮｉ合金〔例えば、インコネル６００やインコネル６０１（いずれも登録商標）〕によって構成されている。一方、前記内層２７Ｂは、前記Ｎｉ合金よりも良熱導電性金属である銅や銅合金、純Ｎｉ等によって構成されている。尚、本実施形態では、接地電極２７は外層２７Ａ及び内層２７Ｂからなる２層構造となっているが、銅によって構成された内層２７Ｂの更に内部にＮｉによって構成された芯部を埋設した３層構造としてもよい。また、接地電極２７は、自身の長手方向と直交する方向に沿った断面積が０．５ｍｍ2以上３．０ｍｍ2以下と比較的細化されている。尚、本実施形態において、接地電極２７は、長手方向の全域に亘ってほぼ同一の断面積を有している。
【００５８】
加えて、接地電極２７のうち貴金属部３１の先端面と対向する部位には、白金（Ｐｔ）、イリジウム（Ｉｒ）、ルテニウム（Ｒｕ）、或いは、ロジウム（Ｒｈ）、又は、これらのうちいずれか１種を主成分とする合金により形成された円柱状の貴金属チップ４１が接合されている。より詳しくは、図２に示すように、貴金属チップ４１は、レーザー溶接にて自身と接地電極２７とが溶け込み合って形成された溶融部３５が自身の基端部周囲に形成されることで接地電極２７に接合されている。
【００５９】
また、前記貴金属部３１と貴金属チップ４１との間には、間隙としての火花放電間隙３３が形成されている。そして、当該火花放電間隙３３において、軸線ＣＬ１方向にほぼ沿った方向で火花放電が行われるようになっている。尚、軸線ＣＬ１に沿った火花放電間隙３３の大きさＧは１．１ｍｍ以下とされている。
【００６０】
さて、図３は、本実施形態における貴金属チップ４１の構成等を説明するための拡大断面模式図である。但し、図３においては、断面図において一般的に付されるハッチングを説明の便宜上省略してある（図４〜図６においても同様）。
【００６１】
本実施形態においては、図３に示すように、接地電極２７の長手方向に沿うとともに、貴金属チップ４１の中心軸を含む断面において、円ＣA1内における貴金属チップ４１（図３中、散点模様を付した部位）のビッカース硬度（例えば、部位ＰA1におけるビッカース硬度）がＡ１（Ｈｖ）とされ、円ＣA2内における貴金属チップ４１（図３中、斜線を付した部位）のビッカース硬度（例えば、部位ＰA2におけるビッカース硬度）がＡ２（Ｈｖ）とされている。そして、Ａ１及びＡ２のうち低い方の値をＡＬ（Ｈｖ）としたとき、０．００≦｜Ａ１−Ａ２｜／ＡＬ≦０．５５（好ましくは、０．００≦｜Ａ１−Ａ２｜／ＡＬ≦０．２０）を満たすように両者の硬度が設定されている。
【００６２】
尚、「円ＣA1」とあるのは、接地電極２７の先端側に位置する先端側溶融部４２のうち外表面に露出する部位の外形線ＯＬ２と、貴金属チップ４１の外形線ＯＬ１との交点を中心とした半径０．２ｍｍの円をいう。また、「円ＣA2」とあるのは、接地電極２７の基端側に位置する基端側溶融部４３のうち外表面に露出する部位の外形線ＯＬ３と、貴金属チップ４１の外形線ＯＬ１との交点を中心とした半径０．２ｍｍの円をいう。
【００６３】
次に、上記のように構成されてなるスパークプラグ１の製造方法について説明する。
【００６４】
まず、主体金具３を予め加工しておく。すなわち、円柱状の金属素材（例えばＳ１７ＣやＳ２５Ｃといった鉄系素材やステンレス素材）に冷間鍛造加工等を施すことで貫通孔を形成するとともに、概形を製造する。その後、切削加工を施し外形を整えることで、主体金具中間体が得られる。
【００６５】
続いて、中央部に銅合金などを配置したＮｉ合金に鍛造加工を施すことで得られた接地電極２７を、前記主体金具中間体の先端面に抵抗溶接する。当該溶接に際してはいわゆる「ダレ」が生じるので、その「ダレ」を除去した後、主体金具中間体の所定部位にねじ部１５が転造によって形成される。これにより、接地電極２７の溶接された主体金具３が得られる。
【００６６】
さらに、接地電極２７の溶接された主体金具３には、亜鉛メッキ或いはニッケルメッキが施される。尚、耐食性向上を図るべく、その表面に、さらにクロメート処理が施されることとしてもよい。加えて、接地電極２７のうち貴金属チップ４１の接合予定部位のメッキ除去が行われる。
【００６７】
一方、前記主体金具３とは別に、絶縁碍子２を成形加工しておく。例えば、アルミナを主体としバインダ等を含む原料粉末を用い、成形用素地造粒物を調製し、これを用いてラバープレス成形を行うことで、筒状の成形体が得られる。得られた成形体に対し、研削加工が施され整形されるとともに、整形されたものが焼成炉へ投入され焼成される。焼成後、種々の研磨加工を施すことで、絶縁碍子２が得られる。
【００６８】
また、前記主体金具３、絶縁碍子２とは別に、中心電極５を製造しておく。すなわち、中央部に放熱性向上を図るための銅合金等を配置したＮｉ合金を鍛造加工して中心電極５を作製する。次に、中心電極５の先端面に対して、レーザー溶接等により貴金属部３１を接合する。
【００６９】
そして、上記のようにして得られた絶縁碍子２及び中心電極５と、抵抗体７と、端子電極６とが、ガラスシール層８，９によって封着固定される。ガラスシール層８，９としては、一般的にホウ珪酸ガラスと金属粉末とが混合されて調製されており、当該調製されたものが抵抗体７を挟むようにして絶縁碍子２の軸孔４内に注入された後、後方から端子電極６が先端側へと押圧された状態とした上で、焼成炉内にて焼き固められる。このとき、絶縁碍子２の後端側胴部１０表面に釉薬層が同時に焼成されることとしてもよいし、事前に釉薬層が形成されることとしてもよい。
【００７０】
その後、上記のようにそれぞれ作成された中心電極５及び端子電極６を備える絶縁碍子２と、接地電極２７を備える主体金具３とが組付けられる。より詳しくは、比較的薄肉に形成された主体金具３の後端側の開口部を径方向内側に加締めること、つまり上記加締め部２０を形成することによって固定される。
【００７１】
次に、接地電極２７の先端部に、貴金属チップ４１が接合される。より詳しくは、まず貴金属チップ４１を接地電極２７上に載置した状態で、抵抗溶接によって接地電極２７の所定部位に貴金属チップ４１が仮止めされる。そして、レーザー照射手段（図示せず）に対して、貴金属チップ４１の中心軸を回転軸として貴金属チップ４１を相対回転させつつ、接地電極２７と貴金属チップ４１との接合面外縁部に対してレーザービームを間欠的に照射する。これにより、貴金属チップ４１の先端面側から見て環状に連なる多数の溶融領域からなる溶融部３５が形成され、接地電極２７と貴金属チップ４１とが接合される。
【００７２】
尚、レーザービームの照射に際しては、出力エネルギーを段階的に増減させつつ、前記接合面外縁部に対して所定角度でレーザービームが照射される。詳述すると、接合面外縁部のうち、接地電極２７の基端側に位置する部位においては、主体金具３側へと熱が引かれやすい（冷めやすい）ため、当該部位に対しては比較的高エネルギーのレーザービームが照射される。一方で、接地電極２７の先端側に位置する部位においては、主体金具３側へと熱が引かれにくい（冷めにくい）ため、当該部位に対しては比較的低エネルギーのレーザービームが照射される。
【００７３】
これにより、熱エネルギーを加えたことにより生じる貴金属チップ４１内の残留応力について、貴金属チップ４１のうち接地電極２７の先端側に位置する部位の残留応力と、貴金属チップ４１のうち接地電極２７の基端側に位置する部位の残留応力とがほぼ等しいものとなる。その結果、貴金属チップ４１の硬度は残留応力に対応するものであるため、前記円ＣA1内における貴金属チップ４１のビッカース硬度Ａ１と、前記円ＣA2内における貴金属チップ４１のビッカース硬度Ａ２とがほぼ等しいものとなり、０．００≦｜Ａ１−Ａ２｜／ＡＬ≦０．５５の関係式が満たされることとなる。
【００７４】
尚、上述のように出力エネルギーを増減させることなく、又は、出力エネルギーを増減させつつ、レーザービームの焦点距離を変更することで、溶融部３５を形成する際の熱エネルギーを調整することとしてもよい。また、レーザービームを照射することによって、貴金属チップ４１や接地電極２７等に熱エネルギーが蓄積される。従って、この点も考慮してレーザービームの出力エネルギー等を調整することがより好ましい。
【００７５】
そして最後に、接地電極２７の略中間部分を屈曲させるとともに、火花放電間隙３３の大きさを調整する加工が実施され、上述のスパークプラグ１が得られる。
【００７６】
以上詳述したように、本実施形態によれば、接地電極２７の断面積が３．０ｍｍ2以下とされているため、火炎核の熱が接地電極２７によって引かれてしまうことや、火炎の伝播が接地電極２７により阻害されてしまうことを防止でき、着火性の向上を期待することができる。
【００７７】
さらに、貴金属チップ４１の硬度について、０．００≦｜Ａ１−Ａ２｜／ＡＬ≦０．５５を満たすように構成されている。すなわち、貴金属チップ４１のうち先端側溶融部４２の近傍に位置する部位の硬度と、貴金属チップ４１のうち基端側溶融部４３の近傍に位置する部位の硬度との硬度差が極力小さなものとされている。従って、残留応力の大小と硬度の大小とは対応関係にあるところ、使用時において、貴金属チップ４１のうち先端側溶融部４２の近傍に位置する部位及び溶融部３５や接地電極２７に発生する応力と、貴金属チップ４１のうち基端側溶融部４３の近傍に位置する部位及び溶融部３５や接地電極２７に発生する応力とをほぼ等しいものとすることができる。その結果、貴金属チップ４１の傾きや剥離をより確実に防止することができ、貴金属チップ４１を設けたことによる着火性や耐火花消耗性の向上効果をより確実に発揮させることができる。
【００７８】
また、接地電極２７の断面積が０．５ｍｍ2以上とされているため、燃焼装置の動作に伴う振動などによる接地電極２７の折損をより確実に防止することができる。
〔第２実施形態〕
次いで、第２実施形態について、図面を参照しつつ、上記第１実施形態との相違点を中心に説明する。
【００７９】
上記第１実施形態においては、円ＣA1内における貴金属チップ４１のビッカース硬度Ａ１（Ｈｖ）と、円ＣA2内における貴金属チップ４１のビッカース硬度Ａ２（Ｈｖ）との関係が所定の数値範囲内となるように規定されている。これに対して、本第２実施形態においては、図４に示すように、両硬度Ａ１，Ａ２と、溶融部３５と貴金属チップ４１との境界線から０．２ｍｍの範囲の外における貴金属チップ４１（図４中、斜線を付した部位）のビッカース硬度（例えば、部位ＰA0のビッカース硬度）Ａ０（Ｈｖ）との関係が規定されている。
【００８０】
すなわち、｜Ａ１−Ａ０｜をＨ１（Ｈｖ）とし、｜Ａ２−Ａ０｜をＨ２（Ｈｖ）とし、Ｈ１及びＨ２のうち高い方の値をＨＨ（Ｈｖ）とし、Ｈ１及びＨ２のうち低い方の値をＨＬ（Ｈｖ）としたとき、１．０≦ＨＨ／ＨＬ≦２．６（好ましくは、１．０≦ＨＨ／ＨＬ≦１．７）の関係式を満たすように前記硬度Ａ０，Ａ１，Ａ２がそれぞれ設定されている。すなわち、硬度Ａ１及び硬度Ａ０の硬度差と、硬度Ａ２及び硬度Ａ０の硬度差とが、比較的近い値となるように設定されている。
【００８１】
尚、１．０≦ＨＨ／ＨＬ≦２．６の関係式は、接地電極２７に貴金属チップ４１をレーザー溶接する際に、貴金属チップ４１のうち接地電極２７の先端側に位置する部位の残留応力と、貴金属チップ４１のうち接地電極２７の基端側に位置する部位の残留応力とがほぼ等しくなるようにレーザービームの出力エネルギー等を調節することで実現することができる。
【００８２】
以上、本第２実施形態によれば、基本的には上記第１実施形態と同様の作用効果が奏されることとなる。
〔第３実施形態〕
次に、第３実施形態について、図面を参照しつつ、上記第１、第２実施形態との相違点を中心に説明する。
【００８３】
本第３実施形態においては、図５に示すように、接地電極２７の長手方向に沿うとともに、貴金属チップ４１の中心軸を含む断面において、円ＣB1内における接地電極２７（図５中、散点模様を付した部位）のビッカース硬度（例えば、部位ＰB1におけるビッカース硬度）がＢ１（Ｈｖ）とされ、円ＣB2内における接地電極２７（図５中、斜線を付した部位）のビッカース硬度（例えば、部位ＰB2におけるビッカース硬度）がＢ２（Ｈｖ）とされている。そして、Ｂ１及びＢ２のうち低い方の値をＢＬ（Ｈｖ）としたとき、０．０≦｜Ｂ１−Ｂ２｜／ＢＬ≦０．３（好ましくは、０．０≦｜Ｂ１−Ｂ２｜／ＢＬ≦０．２）の関係式を満たすように両者の硬度が設定されている。
【００８４】
尚、「円ＣB1」は、先端側溶融部４２のうち外表面に露出する部位の外形線ＯＬ２と、接地電極２７の外形線ＯＬ４との交点を中心とした半径０．２ｍｍの円をいう。また、「円ＣB2」は、基端側溶融部４３のうち外表面に露出する部位の外形線ＯＬ３と、接地電極２７の外形線ＯＬ４との交点を中心とした半径０．２ｍｍの円をいう。
【００８５】
さらに、上記関係式は、レーザー溶接にて接地電極２７に貴金属チップ４１を接合する際に、例えば、接地電極２７の基端側に位置する部位に対して比較的高エネルギーのレーザービームを照射する一方で、接地電極２７の先端側に位置する部位に対して比較的低エネルギーのレーザービームが照射することで実現可能である。このようにレーザービームの出力エネルギーを調整することで、接地電極２７のうち先端側溶融部４２の近傍に位置する部位の残留応力と、接地電極２７のうち後端側溶融部４３の近傍に位置する部位の残留応力とをほぼ等しいものとすることができる。その結果、残留応力に対応する接地電極２７の硬度について、前記円ＣB1内におけるビッカース硬度Ｂ１と、前記円ＣB2内におけるビッカース硬度Ｂ２とがほぼ等しいものとなり、上述した「０．０≦｜Ｂ１−Ｂ２｜／ＢＬ≦０．３」の関係式が実現されることとなる。
【００８６】
以上、本第３実施形態によれば、使用時において、接地電極２７のうち先端側溶融部４２の近傍に位置する部位及び溶融部３５や貴金属チップ４１に発生する応力と、接地電極２７のうち基端側溶融部４３の近傍に位置する部位及び溶融部３５や貴金属チップ４１に発生する応力とをほぼ等しいものとすることができる。その結果、貴金属チップ４１の傾きや剥離をより確実に防止することができ、貴金属チップ４１を設けたことによる着火性や耐火花消耗性の向上効果をより確実に発揮させることができる。
〔第４実施形態〕
次いで、第４実施形態について、上記第１〜３実施形態との相違点を中心に説明する。
【００８７】
本第４実施形態においては、図６に示すように、両硬度Ｂ１，Ｂ２と、溶融部３５と接地電極２７との境界線から０．２ｍｍの範囲の外における接地電極２７（図６中、斜線を付した部位）のビッカース硬度（例えば、部位ＰB0のビッカース硬度）Ｂ０（Ｈｖ）との関係が規定されている。
【００８８】
すなわち、｜Ｂ１−Ｂ０｜をＪ１（Ｈｖ）とし、｜Ｂ２−Ｂ０｜をＪ２（Ｈｖ）とし、Ｊ１及びＪ２のうち高い方の値をＪＨ（Ｈｖ）とし、Ｊ１及びＪ２のうち低い方の値をＪＬ（Ｈｖ）としたとき、１．０≦ＪＨ／ＪＬ≦３．８（好ましくは、１．０≦ＪＨ／ＪＬ≦２．０）を満たすように設定されている。
【００８９】
尚、１．０≦ＪＨ／ＪＬ≦３．８の関係式は、接地電極２７のうち先端側溶融部４２の近傍に位置する部位の残留応力と、接地電極２７のうち後端側溶融部４３の近傍に位置する部位の残留応力とがほぼ等しくなるようにレーザービームの出力エネルギー等を調節することで実現できる。
【００９０】
以上、本第４実施形態によれば、基本的には上記第３実施形態と同様の作用効果が奏されることとなる。
【００９１】
次に、上記実施形態によって奏される作用効果を確認すべく、レーザー溶接の条件を種々変更することで、貴金属チップの硬度Ａ１，Ａ２を種々変更したスパークプラグのサンプルを作製し、各サンプルについて着火性評価試験を行った。着火性評価試験の概要は次の通りである。すなわち、各サンプルを直列６気筒２．０Ｌエンジンに取付けた上で、空燃比を２０．０として、アイドリングと４０００回転の冷熱サイクルとを交互に計１００時間に亘って行い、サンプルに負荷を与えた。その後、負荷を加えたサンプルを１０００回に亘って火花放電させるとともに、それぞれの火花放電時における筒内圧を測定した。そして、測定された筒内圧が、正常な火花放電がなされた際の筒内圧の５０％以下となったときの回数（失火回数）を算出した。
【００９２】
図７に、｜Ａ１−Ａ２｜／ＡＬ（上述の通り、Ａ１及びＡ２のうち値の低い方がＡＬである）の値を種々変更したサンプルにおける、着火性評価試験の結果を示す。また、図８に、ＨＨ／ＨＬ（上述の通り、｜Ａ１−Ａ０｜及び｜Ａ２−Ａ０｜のうち値の大きい方がＨＨであり、低い方がＨＬである）の値を種々変更したサンプルにおける着火性評価試験の結果を示す。尚、負荷を加える前におけるサンプルの火花放電間隙の大きさは、０．７ｍｍ、０．９ｍｍ、１．１ｍｍ、又は、１．３ｍｍとし、図７，８においては、火花放電間隙の大きさを０．７ｍｍとしたサンプルの試験結果を○（丸印）でプロットし、火花放電間隙の大きさを０．９ｍｍとしたサンプルの試験結果を△（三角）でプロットした。また、火花放電間隙の大きさを１．１ｍｍとしたサンプルの試験結果を□（四角）でプロットし、火花放電間隙の大きさを１．３ｍｍとしたサンプルの試験結果を×（バツ印）でプロットした。尚、各サンプルともに、接地電極の厚さを１．１ｍｍとし、幅を２．５ｍｍとした（すなわち、接地電極の断面積を２．７５ｍｍ2とした）。
【００９３】
図７及び図８に示すように、｜Ａ１−Ａ２｜／ＡＬを０．５５よりも大きくしたサンプルや、ＨＨ／ＨＬを２．６よりも大きくしたサンプルは、失火が発生してしまいやすく、着火性に劣ることが明らかとなった。これは、負荷が加えられた際に、貴金属チップのうち接地電極の先端側に位置する部位及び接地電極等に発生する応力と、貴金属チップのうち接地電極の基端側に位置する部位及び接地電極等に発生する応力との差が比較的大きなものとなってしまい、その結果、貴金属チップが傾き、火花放電間隙が狭くなってしまったためであると考えられる。
【００９４】
これに対して、｜Ａ１−Ａ２｜／ＡＬを０．５５以下としたり、ＨＨ／ＨＬを１．０以上２．６以下としたサンプルは、失火の発生を効果的に抑制でき、優れた着火性を有することがわかった。これは、負荷が加えられた際に、貴金属チップのうち接地電極の先端側に位置する部位及び接地電極等に発生する応力と、貴金属チップのうち接地電極の基端側に位置する部位及び接地電極等に発生する応力との差が比較的小さなものとなり、その結果、貴金属チップの傾きを抑制できたことによると考えられる。
【００９５】
また特に、｜Ａ１−Ａ２｜／ＡＬを０．２０以下としたり、ＨＨ／ＨＬを１以上１．７以下としたサンプルは、失火がほとんど発生することなく、極めて優れた着火性を実現できることが確認された。
【００９６】
次いで、レーザー溶接の条件を種々変更することで、接地電極の硬度Ｂ１，Ｂ２を種々変更したスパークプラグのサンプルを作製し、各サンプルについて上述の着火性評価試験を行った。
【００９７】
図９に、｜Ｂ１−Ｂ２｜／ＢＬ（上述の通り、Ｂ１及びＢ２のうち値の低い方がＢＬである）の値を種々変更したサンプルにおける、着火性評価試験の結果を示す。また、図１０に、ＪＨ／ＪＬ（上述の通り、｜Ｂ１−Ｂ０｜及び｜Ｂ２−Ｂ０｜のうち値の大きい方がＪＨであり、低い方がＪＬである）の値を種々変更したサンプルにおける着火性評価試験の結果を示す。尚、負荷を加える前におけるサンプルの火花放電間隙の大きさは、０．７ｍｍ、０．９ｍｍ、１．１ｍｍ、又は、１．３ｍｍとし、図９，１０においても、図７，８と同様に、火花放電間隙の大きさを０．７ｍｍとしたサンプルの試験結果を○（丸印）でプロットし、火花放電間隙の大きさを０．９ｍｍとしたサンプルの試験結果を△（三角）でプロットし、火花放電間隙の大きさを１．１ｍｍとしたサンプルの試験結果を□（四角）でプロットし、火花放電間隙の大きさを１．３ｍｍとしたサンプルの試験結果を×（バツ印）でプロットした。また、各サンプルともに、接地電極の厚さを１．１ｍｍとし、幅を２．５ｍｍとした。
【００９８】
図９及び図１０に示すように、｜Ｂ１−Ｂ２｜／ＢＬを０．３よりも大きくしたサンプルや、ＨＨ／ＨＬを３．８よりも大きくしたサンプルは、失火が発生しやすく、着火性が不十分となってしまうことが明らかとなった。これは、負荷が加えられた際に、貴金属チップを挟むように位置する接地電極の先端側部位と基端側部位との間で、貴金属チップに対して加わる応力に比較的大きな差が生じてしまい、その結果、貴金属チップが傾いてしまったことに起因すると考えられる。
【００９９】
これに対して、｜Ｂ１−Ｂ２｜／ＢＬを０．３以下としたり、ＪＨ／ＪＬを１．０以上３．８以下としたサンプルは、失火の発生をより確実に抑制でき、着火性に優れることがわかった。これは、貴金属チップを挟むように位置する接地電極の先端側部位と基端側部位との間で、貴金属チップに対して加わる応力をほぼ等しいものとすることができ、その結果、貴金属チップの傾きを抑制できたためであると考えられる。
【０１００】
また特に、｜Ｂ１−Ｂ２｜／ＢＬを０．２０以下としたり、ＪＨ／ＪＬを１以上２．０以下としたサンプルは、失火がほとんど発生することなく、極めて優れた着火性を実現できることが確認された。
【０１０１】
次に、接地電極の断面積や放熱促進材の有無を種々変更するとともに、レーザー溶接の条件を変更することで、貴金属チップや接地電極の硬度（Ａ１，Ａ２，Ｂ１，Ｂ２等）を種々変更したスパークプラグのサンプル１（実施例）及びサンプル２（比較例）を作製し、各サンプルについてチップ傾き評価試験を行った。チップ傾き評価試験の概要は次の通りである。すなわち、各サンプルを直列６気筒２．０Ｌエンジンに取付けた上で、空燃比を２０．０として、アイドリングと４０００回転の冷熱サイクルとを交互に計１００時間に亘って行い、サンプルに負荷を与えた。その後、貴金属チップを観察し、試験前における貴金属チップの中心軸に対する、試験後における貴金属チップの中心軸のなす角度（チップ傾き角度）を測定した。表１に、チップ傾き評価試験の結果を示す。尚、サンプル１，２については、同一のレーザー溶接条件にて試験用のサンプルと硬度測定用のサンプルとをそれぞれ作製した。また、硬度測定用のサンプルにおけるサンプル１，２の硬度Ａ１，Ａ２等は、表２に示す通りであった。
【０１０２】
さらに、接地電極の断面積を種々変更したスパークプラグのサンプルについて耐折損性評価試験を行った。耐折損性評価試験の概要は次の通りである。すなわち、各サンプルを２５０ｃｃ、２ストロークエンジン（バイク用エンジンであり、特に振動が強いものである）に取付けた上で、エンジンを全開状態（＝９０００ｒｐｍ）で１００時間に亘って動作させた。そして、１００時間経過後に、接地電極に折損が生じているか否かを確認した。表３に、耐折損評価試験の試験結果を示す。
【０１０３】
【表１】
2011141953.tif 000003
【０１０４】
【表２】
2011141953.tif 000004
【０１０５】
【表３】
2011141953.tif 000005
【０１０６】
表２に示すように、｜Ａ１−Ａ２｜／ＡＬやＨＨ／ＨＬ等について、上記構成のいずれをも満たしていない比較例に係るサンプル２であって、特に接地電極の断面積を３．０ｍｍ2以下としたものは、表１に示すように、使用に伴い、貴金属チップが大きく傾いてしまうことが明らかとなった。これは、細化された接地電極は、より高温となりやすく、ひいては溶融部がより軟化しやすいところ、貴金属チップや接地電極のうち、先端側溶融部の近傍に位置する部位と基端側溶融部の近傍に位置する部位との間で硬度（残留応力）が大きく異なっていたサンプル２については、加熱により残留応力が解放された際に、貴金属チップを接地電極の先端側へと押す力と接地電極の基端側へと押す力との差が極めて大きなものとなってしまったためであると考えられる。
【０１０７】
また特に、放熱促進材を有するものについては、貴金属チップの傾きがより一層生じやすいことがわかった。
【０１０８】
これに対して、実施例に係るサンプル１は、接地電極の断面積が３．０ｍｍ2以下とされ、貴金属チップの傾きがより懸念される場合であっても、貴金属チップの傾きを極めて効果的に抑制できることが明らかとなった。また、放熱促進材を備えた場合であっても、チップの傾きを効果的に抑制できることが確認された。
【０１０９】
一方で、表３に示すように、接地電極の断面積を０．５ｍｍ2未満としたサンプルは、使用に伴い接地電極に折損が生じ得ることが明らかとなった。従って、接地電極の折損を防止すべく、接地電極の断面積を０．５ｍｍ2以上とすることが好ましいといえる。
【０１１０】
以上、各試験の結果を総合的に勘案して、接地電極の断面積が３．０ｍｍ2以下とされ、貴金属チップの傾きが特に生じやすいスパークプラグにおいては、貴金属チップの傾きを防止すべく、０．００≦｜Ａ１−Ａ２｜／ＡＬ≦０．５５、１．０≦ＨＨ／ＨＬ≦２．６、０．０≦｜Ｂ１−Ｂ２｜／ＢＬ≦０．３、或いは、１．０≦ＪＨ／ＪＬ≦３．８を満たすように、貴金属チップや接地電極の硬度を設定することが好ましいといえる。
【０１１１】
また、貴金属チップの傾きをより確実に防止するという観点からは、０．００≦｜Ａ１−Ａ２｜／ＡＬ≦０．２０、１．０≦ＨＨ／ＨＬ≦１．７、０．０≦｜Ｂ１−Ｂ２｜／ＢＬ≦０．２、又は、１．０≦ＪＨ／ＪＬ≦２．０を満たすように、貴金属チップや接地電極の硬度を設定することがより好ましいといえる。
【０１１２】
加えて、上記試験の結果から火花放電間隙の大きさが小さいほど、負荷が加えられた際に、失火が生じやすくなってしまうことが確認された。換言すれば、貴金属チップや接地電極の硬度について上述の関係式を満たすように構成することは、火花放電間隙の大きさが１．１ｍｍ以下や０．９ｍｍ以下とされたスパークプラグにおいて、特に有意であるといえる。
【０１１３】
尚、上記実施形態の記載内容に限定されず、例えば次のように実施してもよい。勿論、以下において例示しない他の応用例、変更例も当然可能である。
【０１１４】
（ａ）上記実施形態では、接地電極２７を主体金具３に接合した後、貴金属チップ４１が接地電極２７に接合されているが、接地電極２７に貴金属チップ４１を接合した後に、接地電極２７を主体金具３に接合することとしてもよい。また、貴金属チップ４１の溶接を、主体金具３と絶縁碍子２との固定前に行うこととしてもよい。
【０１１５】
（ｂ）上記実施形態では、接地電極２７と貴金属チップ４１とのレーザー溶接に先立って、両者が抵抗溶接されているが、抵抗溶接を行わないこととしてもよい。従って、例えば、押さえピンなどで貴金属チップ４１を支持しつつ、接地電極２７に貴金属チップ４１をレーザー溶接することとしてもよい。
【０１１６】
（ｃ）上記実施形態においては、接地電極２７の断面積がその長手方向の全域に亘ってほぼ同一とされているが、接地電極２７は、その断面積が長手方向に沿って変化するものであってもよい。尚、この場合において、「接地電極の長手方向と直交する方向に沿った、接地電極の断面積」とあるのは、「接地電極の長手方向と直交する方向に沿った、接地電極の先端部（例えば、接地電極の先端と先端側溶融部との間に位置する部分）の断面積」を意味する。
【０１１７】
（ｄ）上記実施形態では、火花放電間隙３３の大きさＧが１．１ｍｍ以下とされているが、火花放電間隙３３の大きさはこれに限定されるものではない。
【０１１８】
（ｅ）上記実施形態におけるねじ部１５は、比較的小径化（例えば、Ｍ１０以下）とされているが、ねじ部１５のねじ径はこれに限定されるものではない。
【０１１９】
（ｆ）上記実施形態において、接地電極２７は、内部に内層２７Ｂ（放熱促進材）を有しているが、内層２７Ｂを設けることなく、接地電極２７を構成することとしてもよい。
【０１２０】
（ｇ）上記実施形態においては、中心電極５の先端部に貴金属部３１が接合されているが、貴金属部３１を設けないこととしてもよい。この場合、火花放電間隙３３は、中心電極５の先端部と貴金属チップ４１の先端部との間に形成されることとなる。
【０１２１】
（ｈ）上記実施形態では、主体金具３の先端部２６に、接地電極２７が接合される場合について具体化しているが、主体金具の一部（又は、主体金具に予め溶接してある先端金具の一部）を削り出すようにして接地電極を形成する場合についても適用可能である（例えば、特開２００６−２３６９０６号公報等）。
【０１２２】
（ｉ）上記実施形態では、工具係合部１９は断面六角形状とされているが、工具係合部１９の形状に関しては、このような形状に限定されるものではない。例えば、Ｂｉ−ＨＥＸ（変形１２角）形状〔ＩＳＯ２２９７７：２００５（Ｅ）〕等とされていてもよい。
【符号の説明】
【０１２３】
１…スパークプラグ、２…絶縁碍子（絶縁体）、３…主体金具、５…中心電極、１５…ねじ部、２７…接地電極、２７Ｂ…内層（放熱促進材）、３３…火花放電間隙（間隙）、３５…溶融部、４１…貴金属チップ、４２…先端側溶融部、４３…基端側溶融部、ＣＬ１…軸線。
【図１】
2011141953.tif 000006
【図２】
2011141953.tif 000007
【図３】
2011141953.tif 000008
【図４】
2011141953.tif 000009
【図５】
2011141953.tif 000010
【図６】
2011141953.tif 000011
【図７】
2011141953.tif 000012
【図８】
2011141953.tif 000013
【図９】
2011141953.tif 000014
【図１０】
2011141953.tif 000015